(57)【要約】【課題】  塗装金属板が伸びた部分でも皮膜の付着性が高く絞りしごき加工に耐えうる塗装金属板およびそれを用いた絞りしごき缶を提供する。【解決手段】  下地金属板の両面を塗装した塗装金属板であって、加工後に缶内面側となる皮膜および加工後に缶外面側となる皮膜について塗装金属板を伸び率１２５％に伸ばしたときのクロスカット法による前記下地金属板への皮膜の付着性試験における皮膜の剥離が１５％以下である塗装金属板。【選択図】        なし【特許請求の範囲】
【請求項１】
下地金属板の両面を塗装した塗装金属板であって、加工後に缶内面側となる皮膜について、乾燥塗布量が１０〜４００ｍｇ／１００ｃｍ2、ガラス転移温度が３０〜１２０℃であり、かつ６０℃の試験条件において、鉛筆硬度４Ｂ以上、伸び率２００％以上、動摩擦係数０．０３〜０．２５の範囲内にあるとともに、前記塗装金属板を伸び率１２５％に伸ばしたときのクロスカット法による前記下地金属板への皮膜の付着性試験における皮膜の剥離が１５％以下であり、加工後に缶外面側となる皮膜について、乾燥塗布量が５〜１５０ｍｇ／１００ｃｍ2、ガラス転移温度が３０〜１２０℃であり、かつ６０℃の試験条件において、鉛筆硬度Ｂ以上、伸び率２００％以上および動摩擦係数０．０３〜０．２５の範囲内にあるとともに、前記塗装金属板を伸び率１２５％に伸ばしたときのクロスカット法による前記下地金属板への皮膜の付着性試験における皮膜の剥離が１５％以下である塗装金属板。
【請求項２】
前記皮膜の形成に使用する塗料が、少なくとも固体高分子と多官能性有機化合物とを反応させて得られる高分子微粒子分散スラリー樹脂を含有するものである請求項１に記載の塗装金属板。
【請求項３】
前記固体高分子がポリエステル樹脂であり、前記多官能性有機化合物が１以上の水酸基を含有する多官能性有機化合物である請求項２に記載の塗装金属板。
【請求項４】
前記皮膜の形成に使用する塗料中の高分子微粒子分散スラリー樹脂の含有量が５〜９５質量％であり、前記高分子微粒子分散スラリー樹脂中の高分子微粒子の含有量が５〜６０質量％である請求項２または請求項３に記載の塗装金属板。
【請求項５】
前記高分子部粒子分散スラリー樹脂中の前記高分子微粒子の粒径が、１〜５０μｍである請求項２から請求項４のいずれかに記載の塗装金属板。
【請求項６】
前記加工後に缶内面側となる皮膜の形成に使用する塗料が、さらにポリエステル樹脂とレゾール型フェノール樹脂とを含有するものであり、前記加工後に缶外面側となる皮膜の形成に使用する塗料が、さらにポリエステル樹脂とアミノ樹脂および／またはレゾール型フェノール樹脂とを含有するものである請求項２から請求項５のいずれかに記載の塗装金属板。
【請求項７】
前記加工後に缶外面側となる皮膜の形成に使用する塗料が、さらにエポキシ樹脂を含有するものである請求項２から請求項６のいずれかに記載の塗装金属板。
【請求項８】
請求項１から請求項７のいずれかに記載の塗装金属板を絞りしごき加工して得られる絞りしごき缶。
【発明の詳細な説明】
【技術分野】
【０００１】
本発明は、缶用の両面塗装金属板に関するものであり、特に絞りしごき加工（ＤＩ加工、Draw and Ironing）のような高速で厳しい加工に耐えうる塗装金属板に関する。
【背景技術】
【０００２】
食缶などに使用される２ピース缶はその製造方法によって、しごきによるつや出し工程が入る絞りしごき缶（ＤＩ缶：Draw and Ironed Can）と、しごきが入らない絞り缶（ＤＲ缶：Drawn Can）、再絞り缶（ＤＲＤ缶：Drawn and Redrawn Can）、ＤＴＲ缶（Drawn Thin Redraw Can）などがある。この内ＤＩ缶はその美粧性と薄肉軽量性からビール、炭酸飲料などの内圧飲料用缶に多用されている。しかしながらＤＩ缶の製造にはクーラントを大量に使用し、脱脂、水洗、表面処理を施した後、内面をスプレー塗装して焼付け乾燥させる必要があり、洗浄による大量の排水の問題やスプレーダストの問題など環境への負荷も大きいものであった。
【０００３】
かかる問題を解決するため、あらかじめ有機皮膜で被覆した被覆鋼板を用いて製缶加工することによりクーラントなしで製缶でき、後の内面スプレー塗装も行なわない提案が種々なされている。
【０００４】
これらの中で有望な提案の一つとして、水酸基含有高分子ポリエステル樹脂とレゾール型フェノール樹脂および／またはアミノ樹脂とを含有する塗料を金属板に塗装して、上記塗料からなる皮膜を金属板に形成した塗装金属板を用いることが提案されている（たとえば、特許文献１参照）。
【０００５】
上記塗装金属板に形成された皮膜は強靭で加工性にも富むものではあるが、金属板の伸びに対する皮膜の追随性が低く、金属板が伸びた部分における皮膜の付着性が低下するため、絞りしごき加工に十分耐えうるものではなかった。
【特許文献１】特開２００３−３４３２２号公報
【発明の開示】
【発明が解決しようとする課題】
【０００６】
上記状況に鑑みて、本発明は、塗装金属板の伸びに対する皮膜の追随性を高めることにより、塗装金属板が伸びた部分でも皮膜の付着性が高く絞りしごき加工に耐えうる塗装金属板およびそれを用いた絞りしごき缶を提供することを目的とする。
【課題を解決するための手段】
【０００７】
上記目的を達成するため、本発明は、下地基板の両面を塗装した塗装金属板であって、加工後に缶内面側となる皮膜について、乾燥塗布量が１０〜４００ｍｇ／１００ｃｍ2、ガラス転移温度が３０〜１２０℃であり、かつ６０℃の試験条件において、鉛筆硬度４Ｂ以上、伸び率２００％以上、動摩擦係数０．０３〜０．２５の範囲内にあるとともに、塗装金属板を伸び率１２５％に伸ばしたときのクロスカット法による下地金属板への皮膜の付着性試験における皮膜の剥離が１５％以下であり、加工後に缶外面側となる皮膜について、乾燥塗布量が５〜１５０ｍｇ／１００ｃｍ2、ガラス転移温度が３０〜１２０℃であり、かつ６０℃の試験条件において、鉛筆硬度Ｂ以上、伸び率２００％以上および動摩擦係数０．０３〜０．２５の範囲内にあるとともに、塗装金属板を伸び率１２５％に伸ばしたときのクロスカット法による下地金属板への皮膜の付着性試験における皮膜の剥離が１５％以下である塗装金属板である。
【０００８】
本発明にかかる塗装金属板において、皮膜の形成に使用する塗料を、少なくとも固体高分子と多官能性有機化合物とを反応させて得られる高分子微粒子分散スラリー樹脂を含有するものとすることが好ましい。ここで、上記固体高分子をポリエステル樹脂とし、上記多官能性有機化合物が１以上の水酸基を含有する多官能性有機化合物とすることがより好ましい。また、上記皮膜の形成に使用する塗料中の高分子微粒子分散スラリー樹脂の含有量を５〜９５質量％と、上記高分子微粒子分散スラリー樹脂中の高分子微粒子の含有量を５〜６０質量％とすることが好ましい。また、上記高分子スラリー樹脂中の前記高分子微粒子の粒径を１〜５０μｍとすることが好ましい。
【０００９】
また、本発明にかかる塗装金属板において、加工後に缶内面側となる皮膜の形成に使用する塗料をさらにポリエステル樹脂とレゾール型フェノール樹脂とを含有するものとし、加工後に缶外面側となる皮膜の形成に使用する塗料をさらにポリエステル樹脂とアミノ樹脂および／またはレゾール型フェノール樹脂とを含有するものとすることが好ましい。また、上記加工後に缶外面側となる皮膜の形成に使用する塗料を、さらにエポキシ樹脂を含有するものとすることが好ましい。また、本発明は、上記塗装金属板を絞りしごき加工して得られる絞りしごき缶である。
【発明の効果】
【００１０】
上記のように、本発明によれば、金属板の伸びに対する皮膜の追随性を高めることにより、金属板が伸びた部分でも皮膜の付着性が高く絞りしごき加工に耐えうる塗装金属板およびそれを用いた絞りしごき缶を提供することができる。
【発明を実施するための最良の形態】
【００１１】
本発明にかかる塗装金属板は、下地金属板の両面を塗装した塗装金属板であって、加工後に缶内面側となる面には、乾燥塗布量が１０〜４００ｍｇ／１００ｃｍ2、好ましくは１５〜２００ｍｇ／ｃｍ2である皮膜が形成され、加工後に缶外面側となる面には、乾燥塗布量が５〜１５０ｍｇ／１００ｃｍ2、好ましくは１５〜１００ｍｇ／１００ｃｍ2、である皮膜が形成されているものである。以下に、加工後に缶内面側となる皮膜およびその皮膜を形成する缶内面用塗料と、加工後に缶外面側となる皮膜およびその皮膜を形成する缶外面用塗料とに分けて説明する。
【００１２】
［缶内面側となる皮膜および缶内面用塗料］
絞りしごき加工に用いられる塗装金属板として、加工後に缶内面側となる皮膜について、ガラス転移温度が３０〜１２０℃、好ましくは５０〜１００℃であり、かつ６０℃の試験条件において、鉛筆硬度４Ｂ以上、伸び率２００％以上、動摩擦係数０．０３〜０．２５の範囲内にあるとともに、塗装金属板を伸び率１２５％に伸ばしたときのクロスカット法による下地金属板への皮膜の付着性試験における皮膜の剥離が１５％以下である塗装金属板が適している。
【００１３】
絞りしごき加工時の発熱により６０℃程度まで作業温度が上昇する点から、６０℃における上記特性が必要となる。また、絞りしごき加工という皮膜にとって過酷な加工を行なう点から、前記塗装金属板を伸び率１２５％に伸ばしたときのクロスカット法による下地金属板への皮膜の付着性試験における皮膜の剥離は１５％以下であることが必要であり、５％以下であることが好ましい。ここで、クロスカット法による皮膜の付着性試験とは、ＪＩＳ  Ｋ  ５６００−５−６に規定されている付着性試験をいう。かかる付着性試験において、皮膜の剥離が１５％を超えるものは、絞りしごき加工の際に皮膜の剥離または亀裂が生じる。
【００１４】
上記皮膜特性を有する皮膜を形成することができる塗料としては、高分子微粒子分散スラリー樹脂を含むベース樹脂と、レゾール型フェノール樹脂、アミノ樹脂などの硬化剤とを組み合わせたものを使用することができる。高分子微粒子分散スラリー樹脂を含有することにより上記皮膜特性を有する塗料が得られる。
【００１５】
上記高分子微粒子分散スラリー樹脂は、少なくとも固体高分子と多官能性有機化合物とを反応させて得られるものである。かかるスラリー樹脂を用いることにより、高分子微粒子を皮膜の中に均一に分散させて、塗装金属板の伸びに追随性の高い皮膜を形成することができるため、塗装金属板を伸ばしたときに下地金属板への皮膜の付着性が向上する。本高分子微粒子分散スラリー樹脂は、固体高分子と多官能性有機化合物とを反応させることによって、多官能性有機化合物によって固体高分子の一部を開裂させて、交差反応を起こし、多官能性有機化合物によって導入された官能基を備え、固体高分子の開裂した部分の構造単位である高分子微粒子を形成させ、この高分子微粒子を有機化合物中に分散させたものである。
【００１６】
ここで、固体高分子としては特に制限はないが、開裂反応を生じさせ易い点から、その骨格にカルボニル基を含む数平均分子量が５，０００以上の固体高分子が好ましい。骨格にカルボニル基を含む高分子としては、ポリエステル樹脂、ポリアミド樹脂、尿素樹脂、ポリウレタン樹脂またはポリカーボネート樹脂などが挙げられる。これらの中で、特に優れた皮膜特性が得られる観点から、ポリエルテル樹脂が特に好ましい。また、固体高分子の数平均分子量は、５，０００〜１００，０００がより好ましく、１０，０００〜５０，０００がさらに好ましい。
【００１７】
また、多官能性有機化合物とは、２以上の官能基を有する有機化合物をいう。官能基としては、水酸基、カルボキシル基、アミノ基などが挙げられる。１つの多官能性有機化合物に２種以上の官能基が含まれていてもよい。１以上の水酸基を有する多官能性有機化合物としては、ペンタエリスリトール、トリメチロールプロパン、グリセリン、エチレングリコールまたはこれらを含む有機化合物などが挙げられる。１以上のカルボキシル基を有する多官能性有機化合物としては、エチレンジアミン４酢酸、１，２，３−ベンゼントリカルボン酸またはこれらを含む有機化合物などが挙げられる。１以上のアミノ基を有する多官能性有機化合物としては、ジエチレントリアミン、トリエチレントリアミンまたは（２−アミノエチル）アミンなどが挙げられる。これらの中で、１以上の水酸基を有する多官能性有機物が好ましい。
【００１８】
また、有機化合物には特に制限は無いが、固体高分子としてポリエステル樹脂、多官能性有機化合物として１以上の水酸基を有する多官能性有機化合物を用いる場合は、有機化合物も、ポリエステル樹脂を用いることが好ましい。また、この有機化合物中には、作業性の観点から、各種有機溶媒が含められる。かかる有機溶媒には特に制限はないが、上記の場合には、ジエチレングリコールモノブチルエーテルアセテート、プロピレングリコールモノメチルエーテルアセテートなどのアセテート系溶媒、イソホロン、シクロヘキサノンなどのケトン系溶媒、トルエン、キシレン、高沸点石油系炭化水素などの炭化水素系溶媒、またはこれらの混合溶媒などが挙げられる。
【００１９】
皮膜の形成に使用する塗料中の上記高分子微粒子分散スラリー樹脂の含有量は、５〜９５質量％であることが好ましく、１０〜９０質量％であることがより好ましい。高分子微粒子分散スラリー樹脂の含有量が５質量％未満であると、皮膜の下地基板の伸びへの追随性が低下するため、塗装金属板を伸ばしたときに下地金属板への皮膜の付着性が低下する。高分子微粒子分散スラリー樹脂の含有量が９５％を超えると塗料の硬化性が低下する。ここで、上記含有量は、塗料中の高分子微粒子分散スラリー樹脂においては高分子微粒子を含む樹脂固形分を基準とした含有量をいい、その他の樹脂においては樹脂固形分を基準とした含有量をいう。
【００２０】
上記高分子微粒子分散スラリー樹脂中の高分子微粒子の含有量は、５〜６０質量％であることが好ましく、２０〜５０質量％であることがより好ましい。高分子微粒子の含有量が上記範囲外になると安定な分散スラリー樹脂を形成しにくくなる。ここで、上記含有量は、高分子微粒子分散スラリー樹脂において高分子微粒子を含む樹脂固形分を基準とした含有量をいう。
【００２１】
また、上記皮膜特性を有する皮膜の形成に使用する塗料は、ベース樹脂として、上記高分子微粒子分散スラリー樹脂の他に、ポリエステル樹脂、エポキシ樹脂、アクリル樹脂、ウレタン樹脂などを併用することができる。優れた皮膜特性を有する皮膜が得られる観点から、上記塗料は、ベース樹脂として高分子微粒子分散スラリー樹脂の他にさらにポリエステル樹脂を含有し、硬化剤としてレゾール型フェノール樹脂を含有することが好ましい。
【００２２】
上記ポリエステル樹脂については、数平均分子量が５，０００〜８０，０００、特に１０，０００〜５０，０００、水酸基価が１〜２０ｍｇＫＯＨ／ｇ、特に２〜１２ｍｇＫＯＨ／ｇである水酸基含有ポリエステル樹脂が硬度と加工性のバランスを取る観点から、より好ましい。かかるポリエステル樹脂は、酸成分とアルコール成分とを直接エステル化またはエステル交換反応によって合成されるものである。
【００２３】
ポリエステル樹脂を構成する酸成分としては、たとえば、無水フタル酸、イソフタル酸、テレフタル酸、テトラヒドロ無水フタル酸、ヘキサヒドロ無水フタル酸、ヘキサヒドロイソフタル酸、ヘキサヒドロテレフタル酸、コハク酸、フマル酸、アジピン酸、セバシン酸、無水マレイン酸などから選ばれる１種以上の二塩基酸およびこれらの酸の低級アルキルエステル化物が主として用いられ、必要に応じて安息香酸、クロトン酸、ｐ−ｔｅｒｔ−ブチル安息香酸などの一塩基酸、無水トリメリット酸、メチルシクロヘキセントリカルボン酸、無水ピロメリット酸などの３価以上の多塩基酸などが併用される。
【００２４】
また、ポリエステル樹脂を構成するアルコール成分としては、たとえばエチレングリコール、ジエチレングリコール、プロピレングリコール、１，３−ブタンジオール、１，４−ブタンジオール、ネオペンチルグリコール、２−メチル−１，３−プロパンジオール、３−メチルペンタンジオール、１，４−ヘキサンジオール、１，６−ヘキサンジオール、１，４−ジメチロールシクロヘキサンなどの二価アルコールが主に用いられ、さらに必要に応じてグリセリン、トリメチロールエタン、トリメチロールプロパン、ペンタエリスリトールなどの３価以上の多価アルコールを併用することができる。これらのアルコール成分は単独で、あるいは２種以上を混合して使用することができる。
【００２５】
上記酸成分と上記アルコール成分とを常法により直接エステル化法またはエステル交換法により合成するに際し、カルボキシル基が水酸基に対して過剰となる条件下で反応を行なえば、カルボキシル基を主体に含有するポリエステル樹脂が得られ、水酸基がカルボキシル基に対して過剰となる条件下で反応を行なえば、水酸基を主体に含有するポリエステル樹脂が得られる。さらにこの水酸基を主体に含有するポリエステル樹脂に酸無水物を付加反応させることにより、単独樹脂中の水酸基とカルボキシル基の量を調製することが可能となる。この水酸基を主体に含有するポリエステル樹脂に反応させる酸無水物としては、無水フタル酸、無水コハク酸、無水マレイン酸、ヘキサヒドロ無水フタル酸、無水トリメリット酸などを挙げることができる。
【００２６】
上記方法において、直接エステル化法またはエステル交換法による反応は、加圧または減圧操作、あるいは不活性ガスを流入させて反応を促進させることもできる。さらに反応の際にジ−ｎ−ブチル錫オキサイドなどの有機金属触媒などをエステル化触媒として使用することができる。
【００２７】
上記水酸基含有ポリエステル樹脂は、オイルフリーポリエステル樹脂、油変性アルキド樹脂、または、これらの樹脂の変性物、たとえばウレタン変性ポリエステル樹脂、ウレタン変性アルキド樹脂、エポキシ変性ポリエステル樹脂、エポキシ変性アルキド樹脂などのいずれであってもよいが、なかでもオイルフリーポリエステル樹脂であることが好適である。
【００２８】
上記レゾール型フェノール樹脂としては、フェノール成分とホルムアルデヒド類とを反応触媒の存在下で加熱して縮合反応させてメチロール基を導入して得られるメチロール化フェノール樹脂のメチロール基の一部をアルコールでアルキルエーテル化してなるものである。
【００２９】
レゾール型フェノール樹脂架橋剤の製造においては、出発原料である上記フェノール成分として、２官能性フェノール化合物、３官能性フェノール化合物、４官能性以上のフェノール化合物などを使用することができる。
【００３０】
レゾール型フェノール樹脂架橋剤の製造に用いられる２官能性フェノール化合物としては、ｏ−クレゾール、ｐ−クレゾール、ｐ−ｔｅｒｔ−ブチルフェノール、ｐ−エチルフェノール、２，３−キシレノール、２，５−キシレノールなどの２官能性フェノールなどが挙げられる。３官能性フェノール化合物としては、フェノール、ｍ−クレゾール、ｍ−エチルフェノール、３，５−キシレノール、ｍ−メトキシフェノールなどが挙げられる。４官能性フェノール化合物としては、ビスフェノールＡ、ビスフェノールＦなどが挙げられる。これらのフェノール化合物は１種で、または２種以上混合して使用することができる。
【００３１】
レゾール型フェノール樹脂の製造に用いられるホルムアルデヒド類としては、ホルムアルデヒド、パラホルムアルデヒド又はトリオキサンなどが挙げられ、１種で、または２種以上混合して使用することができる。
【００３２】
メチロール化フェノール樹脂のメチロール基の一部をアルキルエーテル化するのに用いられるアルコールとしては、炭素原子数１〜８個、好ましくは１〜４個の１価アルコールを好適に使用することができる。好適な１価アルコールとしてはメタノール、エタノール、ｎ−プロパノール、ｎ−ブタノール、イソブタノールなどが挙げられる。
【００３３】
レゾール型フェノール樹脂は、水酸基含有ポリエステル樹脂との反応性などの点からベンゼン核１核当りアルコキシメチル基を平均して０．５個以上、好ましくは０．６〜３．０個有するものが適している。
【００３４】
高分子微粒子分散スラリー樹脂、ポリエステル樹脂などのベース樹脂とレゾール型フェノール樹脂などの硬化剤との配合比については、ベース樹脂／硬化剤は、硬化性と加工性のバランスの観点から、質量比で７０／３０〜９８／２の範囲が好ましく、８５／１５〜９７／３の範囲がより好ましい。
【００３５】
缶内面用塗料から得られる皮膜の動摩擦係数を調整するためには、上記樹脂および硬化剤以外にワックスが好適に使用できる。添加するワックスとしては、たとえば、植物系ワックス、動物系ワックス、鉱物系ワックス、石油系ワックス、脂肪酸エステル系ワックス、フッ素系ワックス、ポリオレフィン（オレフィン重合体を意味する、以下同じ）系ワックスなどが挙げられる。また、上記ワックスを２種類以上併用してもよい。
【００３６】
缶内面側の塗装に用いられる塗料に上記ワックスを用いることによって、動摩擦係数の調整以外に、ＤＩ加工時に膜の連続性、被覆性が損なわれ難いなどの効果があり缶内面用として適したものとなる。
【００３７】
上記植物系ワックスとしては、カルナウバワックス、綿ワックス、木ロウなどが挙げられ、動物系ワックスとしては、ラノリンワックス、ゲイロウ、蜜ろうなどが挙げられ、鉱物系ワックスとしてはオゾケライト、モンタンワックスなどが挙げられる。石油系ワックスとしては、パラフィン系ワックス、マイクロクリスタリンワックス、ペトロラタムなどが挙げられ、脂肪酸エステル系ワックスとしては、脂肪酸蔗糖エステルポリグリセリンエーテルと脂肪酸とのエステル化物などが挙げられる。フッ素系ワックスとしては、ポリテトラフルオロエチレンワックスなどが挙げられる。ポリオレフィン系ワックスとしては、ポリエチレンワックス、酸化ポリエチレンワックスなどが挙げられる。上記ワックスの添加量としては、塗料中のスラリー樹脂および樹脂の合計量としての１００質量部に対し、０．１〜１０質量部が好ましく、１〜５質量部がより好ましい。
【００３８】
［缶外面側となる皮膜および缶外面用塗料］
絞りしごき加工に用いられる塗装金属板として、加工後に缶外面側となる皮膜について、ガラス転移温度が３０〜１２０℃、好ましくは５０〜１００℃であり、かつ６０℃の試験条件において、鉛筆硬度Ｂ以上、伸び率２００％以上、動摩擦係数０．０３〜０．２５の範囲内にあるとともに、塗装金属板を伸び率１２５％に伸ばしたときのクロスカット法による下地金属板への皮膜の付着性試験における皮膜の剥離が１５％以下である塗装金属板が適している。
【００３９】
絞りしごき加工時の発熱により６０℃程度まで作業温度が上昇する点から、６０℃における上記特性が必要となる。また、絞りしごき加工という皮膜にとって過酷な加工を行なう点から、前記塗装金属板を伸び率１２５％に伸ばしたときのクロスカット法による下地金属板への皮膜の付着性試験における皮膜の剥離は１５％以下であることが必要であり、５％以下であることが好ましい。ここで、クロスカット法による皮膜の付着性試験とは、ＪＩＳ  Ｋ  ５６００−５−６に規定されている付着性試験をいう。かかる付着性試験において、皮膜の剥離が１５％を超えるものは、絞りしごき加工の際に皮膜の剥離または亀裂が生じる。
【００４０】
上記皮膜特性を有する皮膜を形成することができる塗料としては、高分子微粒子分散スラリー樹脂を含むベース樹脂と、レゾール型フェノール樹脂、アミノ樹脂などの硬化剤とを組み合わせたものを使用することができる。高分子微粒子分散スラリー樹脂を含有することにより上記皮膜特性を有する塗料が得られる。
【００４１】
また、上記皮膜特性を有する皮膜の形成に使用する塗料は、ベース樹脂として、上記高分子微粒子分散スラリー樹脂の他に、ポリエステル樹脂、エポキシ樹脂、アクリル樹脂、ウレタン樹脂などを併用することができる。優れた皮膜特性を有する皮膜が得られる観点から、上記塗料は、ベース樹脂として高分子微粒子分散スラリー樹脂の他にさらにポリエステル樹脂を含有し、硬化剤としてアミノ樹脂および／またはレゾール型フェノール樹脂を含有することが好ましい。特に、硬化剤としてアミノ樹脂、またはアミノ樹脂とレゾール型フェノール樹脂との組み合わせは、塗料の発色もなく好ましい。硬化剤であるレゾール型フェノール樹脂は、塗膜の焼付硬化時に黄変する傾向があるため缶外面用塗料に使用するには注意を要するが、たとえばアルミ顔料を使用したシルバー色に黄変を利用して着色しゴールド色とする使用方法、レゾール型フェノール樹脂の耐食性に優れる点を利用してアミノ樹脂と併用する使用方法などには適している。
【００４２】
上記高分子微粒子分散スラリー樹脂、ポリエステル樹脂、レゾール型フェノール樹脂としては、缶内面側となる皮膜および缶内面用塗料の説明において挙げたものを用いることができる。
【００４３】
アミノ樹脂としてはメラミン、尿素、ベンゾグアナミン、アセトグアナミン、ステログアナミン、スピログアナミン、ジシアンジアミドなどのアミノ成分とアルデヒドとの反応によって得られるメチロール化アミノ樹脂が挙げられる。アルデヒドとしては、ホルムアルデヒド、パラホルムアルデヒド、アセトアルデヒド、ベンズアルデヒドなどが挙げられる。また、このメチロール化メラミン樹脂を１種または２種以上のアルコールによってエーテル化したものも上記アミノ樹脂に包含される。エーテル化に用いられるアルコールとしては、たとえば、メチルアルコール、エチルアルコール、ｎ−プロピルアルコール、イソプロピルアルコール、ｎ−ブチルアルコール、イソブチルアルコール、２−エチルブタノール、２−エチルヘキサノールなどの１価アルコールが挙げられる。これらのうち、なかでもメチロール化メラミン樹脂のメチロール基の少なくとも一部を炭素原子数１〜４の１価アルコールでエーテル化してなるメラミン樹脂が好適である。
【００４４】
高分子微粒子分散スラリー樹脂、ポリエステル樹脂などのベース樹脂とアミノ樹脂、レゾール型フェノール樹脂などの硬化剤との配合比については、ベース樹脂／硬化剤は、硬化性と加工性のバランスの観点から、質量比で７０／３０〜９８／２の範囲が好ましく、８５／１５〜９７／３の範囲がより好ましい。
【００４５】
缶外面用塗料から得られる皮膜のしごき加工の際の傷つきを防止のためには、上記樹脂と硬化剤以外にワックスを添加することが効果的である。添加するワックスとしては、たとえば、植物系ワックス、動物系ワックス、鉱物系ワックス、石油系ワックス、脂肪酸エステル系ワックス、フッ素系ワックス、ポリオレフィン系ワックスなどが挙げられる。また、上記ワックスを２種類以上併用してもよい。
【００４６】
上記植物系ワックスとしては、カルナウバワックス、綿ワックス、木ロウなどが挙げられ、動物系ワックスとしては、ラノリンワックス、ゲイロウ、蜜ろうなどが挙げられ、鉱物系ワックスとしてはオゾケライト、モンタンワックスなどが挙げられる。石油系ワックスとしては、パラフィン系ワックス、マイクロクリスタリンワックス、ペトロラタムなどが挙げられ、脂肪酸エステル系ワックスとしては、脂肪酸蔗糖エステルポリグリセリンエーテルと脂肪酸とのエステル化物などが挙げられる。フッ素系ワックスとしては、ポリテトラフルオロエチレンワックスなどが挙げられる。ポリオレフィン系ワックスとしては、ポリエチレンワックス、酸化ポリエチレンワックスなどが挙げられる。上記ワックスの添加量としては、塗料中の樹脂１００質量部に対し、０．１〜３０質量部が好ましく、１〜１０質量部がより好ましい。
【００４７】
また、外面用塗料の硬度、密着性などの改良の目的でポリエステル樹脂とアミノ樹脂との系にエポキシ樹脂を添加することが好ましい。エポキシ樹脂としては、ビスフェノール型エポキシ樹脂、ノボラック型エポキシ樹脂、またはこれらのエポキシ樹脂中のエポキシ基もしくは水酸基に各種変性剤が反応せしめられた変性エポキシ樹脂などが挙げられる。さらに、下地金属板との密着性付与の観点からは、低分子量、低粘度であることが望ましい。
【００４８】
ポリエステル樹脂とメラミン樹脂の系においてエポキシ樹脂の添加量としては、水酸基含有高分子ポリエステル樹脂とメラミン樹脂の合計量としての１００質量部に対し、０．１〜２０質量部、好ましくは１〜１０質量部の範囲内が適している。
【００４９】
上記缶内面用及び缶外面用塗料には硬化反応を促進するための硬化触媒として、酸触媒を必要に応じて添加することができる。たとえば、パラトルエンスルホン酸、ドデシルベンゼンスルホン酸、ジノニルナフタレンスルホン酸、ジノニルナフタレンジスルホン酸、リン酸などの酸触媒またはこれらの酸のアミン中和物などが挙げられる。
【００５０】
硬化触媒（酸触媒）の添加量は、得られる塗膜の物性などの点から、酸量（たとえば、スルホン酸化合物のアミン中和物の場合は、この中和物からアミンを除去した残りのスルホン酸化合物量）として上記樹脂と硬化剤の合計量としての１００質量部に対して、０．１〜５質量部が好ましく、０．２〜２質量部がより好ましい。
【００５１】
また、上記缶内面用及び缶外面用塗料には、塗装性の観点などから、通常、溶剤が含められる。さらに、必要に応じて、塗膜の改質を目的に、その他の樹脂を配合することができ、また、さらに着色顔料、光輝性顔料、体質顔料などの顔料、凝集防止剤、レベリング剤、消泡剤などの塗料用添加剤などを配合することもできる。
【００５２】
上記溶剤としては、上記樹脂、硬化剤及び必要に応じて使用されるその他の樹脂などの各成分を溶解ないし分散できるものが使用でき、具体的には、たとえば、トルエン、キシレン、その他の高沸点石油系炭化水素などの炭化水素系溶剤、メチルエチルケトン、メチルイソブチルケトン、シクロヘキサノン、イソホロンなどのケトン系溶剤、酢酸エチル、酢酸ブチル、エチレングリコールモノエチルエーテルアセテート、ジエチレングリコールモノエチルエーテルアセテートなどのエステル系溶剤、メタノール、エタノール、ブタノールなどのアルコール系溶剤、エチレングリコールモノエチルエーテル、エチレングリコールモノブチルエーテル、ジエチレングリコールモノブチルエーテルなどのエーテルアルコール系溶剤などを挙げることができ、これらは単独で、あるいは２種以上を混合して使用することができる。
【００５３】
本発明にかかる塗装金属板は、下地金属板の両面にロールコータ塗装、スプレー塗装など等の公知の塗装方法によって上記缶内面用及び缶外面用塗料を塗装し、焼き付けることによって絞りしごき缶用塗装金属板として適した塗膜を形成することができる。なお両面塗装に当たっては、先に外面側を塗装乾燥してから、内面側を塗装焼付した方が缶内面の衛生性の観点からは好ましい。塗膜の焼付け条件は、通常、下地金属板の最高到達温度が、約９０〜３００℃の温度となる条件で約２秒〜約３０分間程度である。
【００５４】
上記下地金属板の素材としては、ＤＩ缶用素材として従来から用いられている各種の表面処理鋼板やアルミニウム板、アルミニウム合金板などを好適に使用することができる。
【実施例】
【００５５】
以下、実施例および比較例を挙げて、本発明をより具体的に説明する。なお、以下、「部」及び「％」はいずれも質量基準によるものとする。
【００５６】
［高分子微粒子分散スラリー樹脂の合成］
（合成例１）
固体高分子として、ペレット状のポリブチレンテレフタレートＮＯＶＡＤＵＲ５００８（三菱エンジニアリングプラスチック社製、数平均分子量が１４，０００、Ｔｇが３５℃、融点が２２４℃、固有粘度（２５℃におけるｏ−クロロフェノール中で測定したもの、以下同じ）が０．８５ｄｌ／ｇ）１００部と、多官能性有機化合物であるトリメチロールプロパン２部と、上記両者を反応させる触媒であるモノブチル錫オキサイド０．２部とを混合した。この混合物を２軸押出機（同一方向に２つのスクリューが回転するもの、以下同じ）の供給口から供給し（０．８ｋｇ／ｈｒ）、２５０℃で約１５秒間混合、溶融、反応をさせた。
【００５７】
さらに、上記２軸押出機の中央部にある第２の供給口から、ポリエステル樹脂ＧＫ−８８０（東洋紡績社製、数平均分子量が１８，０００、水酸基価が５ｍｇＫＯＨ／ｇ、酸価が２．２ｍｇＫＯＨ／ｇ、ガラス転移温度（以下、Ｔｇという）が８４℃）をジエチレングリコールモノブチルエーテルアセテートに溶解した３３％溶液を供給し（２．３ｋｇ／ｈｒ）、２５０℃で約１５秒間混合、反応させた。
【００５８】
上記２軸押出機の出口より押し出された反応物（３．１ｋｇ／ｈｒ）と、上記ポリエルテル樹脂ＧＫ−８８０をシクロヘキサノン／高沸点石油系炭化水素（質量比５０／５０）に溶解した１６％溶液（５．１ｋｇ／ｈｒ）とを連続式ホモジナイザーで分散し、高分子微粒子分散スラリー樹脂Ａ−１を得た。この高分子微粒子分散スラリー樹脂Ａ−１中の高分子微粒子の含有量は９．８％、粒径は４μｍ、高分子微粒子を含む樹脂固形分（スラリー樹脂全体から溶剤のみを除いた全固形分をいう、以下同じ）は２９．０％であった。
【００５９】
（合成例２）
固体高分子としてペレット状のポリエチレンテレフタレートＭＡ−１３４０Ｐ（ユニチカ社製、数平均分子量が１８，０００、Ｔｇが７５℃、融点が２３０℃、固有粘度が０．５７ｄｌ／ｇ）を用いた他は、合成例１と同様にして、高分子微粒子分散スラリー樹脂Ａ−２を得た。この高分子微粒子分散スラリー樹脂Ａ−２中の高分子微粒子の含有量は９．８％、粒径は４μｍ、高分子微粒子を含む樹脂固形分は２９．０％であった。
【００６０】
（合成例３）
上記２軸押出機の第２の供給口から供給するポリエステル樹脂として、ＵＥ−９６００（ユニチカ社製、数平均分子量が１８，０００、水酸基価が８ｍｇＫＯＨ／ｇ、酸価が１．０ｍｇＫＯＨ／ｇ、Ｔｇが７１℃）を用いた他は、合成例１と同様にして、高分子微粒子分散スラリー樹脂Ａ−３を得た。この高分子微粒子分散スラリー樹脂Ａ−３中の高分子微粒子の含有量は９．８％、粒径は４μｍ、高分子微粒子を含む樹脂固形分は２９．０％であった。
【００６１】
［水酸基含有ポリエステル樹脂の合成］
（合成例４）
テレフタル酸８１部、イソフタル酸３５部、エチレングリコール１５部、２−メチル−
１，３−プロパンジオール６７．５部、トリメチロールプロパン１．５部、および重縮合触媒としてモノブチル錫オキサイドを０．６部添加して、加熱攪拌させ、生成する水を除去しながらエステル反応を進め、数平均分子量が１９，０００、水酸基価が８ｍｇＫＯＨ／ｇ、酸価が１ｍｇＫＯＨ／ｇ、Ｔｇが６１℃の水酸基含有ポリエステル樹脂を得た。この水酸基含有ポリエステル樹脂を、シクロヘキサノン／高沸点石油系炭化水素（質量比が７０／３０）の混合溶剤で希釈して、樹脂固形分３０％のポリエステル樹脂溶液Ｂ−１を得た。ここで、高沸点石油系炭化水素とは、トルエン、ベンゼン、キシレンなどの石油系炭化水素の単独または混合溶剤で沸点が１８５〜２１１℃程度のものをいう。
【００６２】
（合成例５）
水酸基含有ポリエステル樹脂である上記ＧＫ−８８０を、シクロヘキサノン／高沸点石油系炭化水素（質量比が、７０／３０）の混合溶剤にて希釈して、樹脂固形分３０％のポリエステル樹脂溶液Ｂ−２を得た。
【００６３】
（合成例６）
水酸基含有ポリエステル樹脂である上記ＵＥ−９６００を、シクロヘキサノン／高沸点石油系炭化水素（質量比が、７０／３０）の混合溶剤にて希釈して、樹脂固形分３０％のポリエステル樹脂溶液Ｂ−３を得た。
【００６４】
［缶内面用塗料および缶外面用塗料の製造］
（製造例１〜１１）
下記表１に示す配合にて缶内面用塗料および缶外面用塗料を調製した。ここで、製造例１〜６は缶内面用塗料の製造例であり、この内、製造例１〜５は実施例用として、製造例６は比較例用として製造されたものである。また、製造例７〜１１は、缶外面用塗料の製造例であり、この内、製造例７〜９は実施例用として、製造例１０および１１は比較例用として製造されたものである。なお、表１における配合は、高分子微粒子分散スラリー樹脂については高分子微粒子を含む樹脂固形分を、それ以外の樹脂については樹脂固形分を基準とする質量部で示した。
【００６５】
表１において、レゾール型フェノール樹脂としてはスミライトレジンＰＲ−５３８９３（住友デュレズ社製）を用い、エポキシ樹脂としてはビスフェノールＡ型エポキシ樹脂であるエピコート１００１（ジャパンエポキシレジン社製）を用い、アミノ樹脂としてはメラミン系アミノ樹脂であるサイメル２５４（三井サイテック社製）またはベンゾグアナミン系アミノ樹脂であるサイメル１１２３（三井サイテック社製）を用い、酸触媒としてはドデシルベンゼンスルホン酸を用いた。
【００６６】
【表１】
2006088515.tif 000002
【００６７】
［塗装金属板の作成］
（実施例１〜８および比較例１〜３）
上記製造例で得られた缶内面用塗料と缶外面用塗料を用い、下記表２および表３に示す組み合わせにて各塗装金属板を作成した。表２に示すように、実施例１〜５および比較例１については、いずれも缶外面用塗料は製造例８の塗料を用いて、缶内面用塗料および缶の内面側の皮膜について評価を行なった。表３に示すように、実施例６〜８および比較例２，３については、いずれも缶内面用塗料として製造例２の塗料を用いて、缶外面用塗料および缶の外面側の皮膜について評価を行なった。
【００６８】
塗装金属板の作成においては、下地金属板としてリン酸クロメート処理が施された厚さ０．２８ｍｍの＃３００４アルミニウム材を使用した。まず、この下地金属板の外面側に外面用塗料を表２に示す各乾燥塗布量になるようバーコーターにて塗装し１００℃で６０秒間焼付け乾燥を行った後、下地金属板の内面側に内面用塗料を表３に示す各乾燥塗布量になるようバーコーターにて塗装し、下地金属板の最高到達温度が２６０℃になる条件で２０秒間焼付けを行なうことにより作成した。
【００６９】
各内面用塗料及び各外面用塗料から得られる塗膜の性能、および上記方法で得られた各塗装金属板について下記の試験方法に従って試験を行った。試験結果を表２および表３にに示す。
【００７０】
［試験方法］
（ガラス転移温度（Ｔｇ））
バーコーターを用いて、各内面用塗料および外面用塗料を乾燥後の塗着量が５０ｍｇ／１００ｃｍ2となるようにブリキ板に塗装し、下地金属板の最高到達温度が２６０℃になる条件で２０秒間焼付けを行った。得られた塗板を５ｍｍ×５ｍｍの大きさに切り、ＭＡＣ  ＳＣＩＥＮＣＥ社製ＴＭＡ−４０００装置を用いて、針入法（荷重１ｇ）でＴＭＡ曲線を測定し、変曲点前後の接線の交点をＴｇとして評価した。
【００７１】
（６０℃鉛筆硬度）
各塗装金属板を６０℃に設定した加熱板の上に乗せ、表面温度計で試料表面が６０℃になったのを確認してから、ＪＩＳ  Ｋ  ５６００−５−４に準拠して鉛筆引っ掻き試験を行った。
【００７２】
（６０℃動摩擦係数）
東洋精機社製ＦＲＩＣＴＩＯＮ  ＴＥＳＴＥＲ  ＴＲ−２装置の加熱板を６０℃に設定し、その上に各塗装金属板を乗せた。表面温度計で試料表面が６０℃になったのを確認してから、荷重２ｋｇ、引張り速度１，０００ｍｍ／ｍｉｎの条件で動摩擦係数を測定した。動摩擦係数が小さいほど潤滑性は良好である。
【００７３】
（６０℃加圧粘着性）
各塗装金属板を５ｃｍ×５ｃｍの大きさに切り、塗装面に所定の紙（クレシア社製Ｋｌｅｅｎｅｘ  Ｆａｃｉａｌ  Ｔｉｓｓｕｅｓ）をかぶせ、６０℃の雰囲気中、３０ｋｇ／ｃｍ2で２４時間加圧した後取り出し、室温に戻してから紙をはがし、その状態を評価した。評価基準は、○：剥がすことができる、△：剥がせるが塗膜に紙の繊維が残る、×：剥がすことができないの３段階とした。
【００７４】
（６０℃伸び率、６０℃破断応力）
バーコーターを用いて、各内面用塗料および外面用塗料を乾燥後の塗着量が５０ｍｇ／１００ｃｍ2となるようにブリキ板に塗装し、下地金属板の最高到達温度が２６０℃になる条件で２０秒間焼付けを行った。この塗膜を水銀アマルガム法ではがし、フリーフィルムを得た。このフィルムを５ｍｍ幅で３０ｍｍ長さに切り、上下５ｍｍをつかみ代として、島津製作所社製 オートグラフＡＧＳ−Ｈ装置を用いて６０℃雰囲気下、引張り速度５００ｍｍ／ｍｉｎで破断までの伸び率（％）を測定した。また、このときの破断応力（ｇ／ｃｍ2）を測定した。
【００７５】
（折り曲げ加工性）
各塗装金属板を、同じ厚さの下地金属板を１枚挟んで１８０°に折り曲げたとき（１Ｔ加工）の折り曲げ部の通電性を通電値測定装置デジタルエナメルレータ（Digital Enamel Rater）（ペコ社製）を用いて評価した。評価基準は、◎：通電せず、○：５ｍＡ以下、△：５〜５０ｍＡ以下、×：５０ｍＡを超える、の４段階とした。
【００７６】
（キャップ成型性、成型後の皮膜付着性）
各塗装金属板を、直径２８ｍｍ×高さ３３ｍｍのキャップに成型したときの成型性を、○：成型できる、×：成型できない、の２段階で評価した。ここで、成型率は１．２５倍とした。また、上記成型において塗装金属板の伸び率が１２５％の部分について、ＪＩＳ  Ｋ  ５６００−５−６に規定するクロスカット法による皮膜の付着性試験を行なった。評価基準は、◎：皮膜の剥離が５％以内、○：皮膜の剥離が５〜１５％以内、△：皮膜の剥離が１５〜３５％以内、×：皮膜の剥離が３５％を超える、の４段階とした。
【００７７】
（ＤＩ加工性、ＤＩ加工後の皮膜確認）
絞り率約３７％、しごき率約６０％の絞りしごき加工を行なった。１０缶成型加工したうちの成型加工できた率から以下の基準で評価した。◎：成功率１００％、○：成功率９０％以上、１００％未満、△：成功率５０％以上、９０％未満、×：成功率５０％未満の４段階とした。また、成型できた缶の内面側または外面側の皮膜を目視で観察し、○：異常無し、×：異常あり（皮膜の剥離、損傷など）、の２段階で評価した。
【００７８】
【表２】
2006088515.tif 000003
【００７９】
【表３】
2006088515.tif 000004
【００８０】
表２および表３から明らかなように、高分子微粒子分散スラリー樹脂を含有する塗料により形成され、伸び率１２５％における皮膜付着性試験において皮膜の剥離が１５％以下の皮膜を缶内面側および缶外面側に有する塗装金属板は、ＤＩ加工性に優れ、また、ＤＩ加工によっても皮膜の剥離、損傷が認められなかった。これは、皮膜内に高分子微粒子が含まれることにより、皮膜の下地金属板に対する追随性が向上したためと考えられる。
【００８１】
今回開示された実施の形態および実施例はすべての点で例示であって制限的なものではないと考えられるべきである。本発明の範囲は、上記した説明でなくて特許請求の範囲によって示され、特許請求の範囲と均等の意味および範囲内のすべての変更が含まれることが意図される。
【産業上の利用可能性】
【００８２】
上記のように、本発明は、金属板が伸びた部分でも皮膜の付着性が高く絞りしごき加工に耐えうる塗装金属板およびそれを用いた絞りしごき缶に広く利用できる。